(57)【要約】【課題】第２の記録層からも良好な記録信号特性が得られる、片面２層記録再生タイプの光記録媒体の提供。【解決手段】表面に有機色素を主成分とする第１の記録層、第１の反射層を順次形成した案内溝を有する第１の基板と、表面に第２の反射層、有機色素を主成分とする第２の記録層、無機保護層を順次形成した案内溝を有する第２の基板とを、有機透明中間層を介して、基板表面を外側にして貼り合わせ、第１の基板表面側から、第１及び第２の記録層に形成した信号情報の記録再生を行う光記録媒体であって、第２の基板の案内溝の深さが２００〜６００Åであり、第２の記録層の光吸収スペクトルの最大吸収波長が５８０〜６２０ｎｍ、最大吸収波長での吸光度（Ａｂｓｏｒｐｔｉｏｎ）が１．５〜２．０であることを特徴とする光記録媒体。【選択図】        図３
2004348880.tif 000002
【特許請求の範囲】
【請求項１】
表面に有機色素を主成分とする第１の記録層、第１の反射層を順次形成した案内溝を有する第１の基板と、表面に第２の反射層、有機色素を主成分とする第２の記録層、無機保護層を順次形成した案内溝を有する第２の基板とを、有機透明中間層を介して、基板表面を外側にして貼り合わせ、第１の基板表面側から、第１及び第２の記録層に形成した信号情報の記録再生を行う光記録媒体であって、第２の基板の案内溝の深さが２００〜６００Åであり、第２の記録層の光吸収スペクトルの最大吸収波長が５８０〜６２０ｎｍ、最大吸収波長での吸光度（Ａｂｓｏｒｐｔｉｏｎ）が１．５〜２．０であることを特徴とする光記録媒体。
【請求項２】
第２の記録層の膜厚を第１の記録層の膜厚の１．５〜２．５倍としたことを特徴とする請求項１記載の光記録媒体。
【請求項３】
第２の反射層の膜厚を第１の反射層の膜厚の５倍以上としたことを特徴とする請求項１又は２記載の光記録媒体。
【請求項４】
第２の反射層の熱伝導度を第１の反射層の熱伝導度よりも高くしたことを特徴とする請求項１又は２記載の光記録媒体。
【発明の詳細な説明】
【０００１】
【発明の属する技術分野】
本発明は、片面２層記録再生タイプの光記録媒体に関する。
【０００２】
【従来の技術】
読み出し専用のＤＶＤ（デジタルバーサタイルディスク）などの光記録媒体に加えて、記録可能なＤＶＤ（ＤＶＤ＋ＲＷ、ＤＶＤ＋Ｒ、ＤＶＤ−Ｒ、ＤＶＤ−ＲＷ、ＤＶＤ−ＲＡＭなど）が実用化されている。このＤＶＤ＋Ｒ、ＤＶＤ＋ＲＷなどは、従来の記録可能なＣＤ−Ｒ、ＣＤ−ＲＷ（記録型コンパクトディスク）技術の延長線上に位置するもので、再生専用ＤＶＤとの再生互換性を確保するために、記録密度（トラックピッチ、信号マーク長）と基板の厚さがＣＤ条件からＤＶＤ条件に合うように設計されている。例えばＤＶＤ＋Ｒでは、ＣＤ−Ｒと同様に、基板上に色素をスピンコーティングして光記録層を設け、その背後に金属反射層を設けた情報記録用基板を、貼り合せ材を介して同形状の基板と貼り合せるという構成が採用されている。この場合、光記録層としては色素系材料が用いられる。ＣＤ−ＲはＣＤの規格を満足する高反射率（６５％）を有することが特徴の一つであるが、上記構成において高反射率を得るためには、光記録層が記録再生光波長で特定の複素屈折率を満足する必要があり、色素の光吸収特性が適していたからである。これはＤＶＤでも同様である。
【０００３】
ところで、読み出し専用ＤＶＤでは、記録容量を増大させるために２層の記録層を有するものが提案されている。図２は、このような２層の記録層を有するＤＶＤの層構造を示す断面図である。第１の基板１と第２の基板２は、紫外線硬化樹脂から形成された透明中間層５′を挟むことにより貼り合わされている。第１の基板の内側の面には、第１の記録層３が形成されており、第２の基板の内側の面には第２の記録層４が形成されている。第１の記録層は誘電体膜を用いて半透明膜として形成されている。第２の記録層は金属膜などからなり反射膜として形成されている。第１の記録層には凸凹状の記録マークが形成され、再生用レーザー光を反射・干渉する効果により記録信号を読み取る。２つの記録層から信号を読み取るため、最大８．５ＧＢ程度の記憶容量が得られる。また、第１、第２の基板の厚みはそれぞれ約０．６ｍｍであり、透明中間層の厚みは約５０μｍである。第１の記録層となる半透明膜は、その反射率が３０％程度となるように形成されており、第２の記録層を再生するために照射されるレーザー光は第１の記録層で全光量の約３０％が反射して減衰したのち、第２の記録層の反射膜で反射し、更に第１の記録層で減衰を受けた後、ディスクから出ていく。再生光であるレーザー光を第１の記録層又は第２の記録層上に焦点が来るように絞り、反射光を検出すれば、それぞれの記録層の信号を再生することができる。なお、ＤＶＤの場合の記録再生に用いるレーザー光波長は約６５０ｎｍである。
【０００４】
しかし、上記の記録可能なＤＶＤ、ＤＶＤ＋Ｒ、ＤＶＤ−Ｒ、ＤＶＤ＋ＲＷなどでは、片面から読み取れる記録層が一層のものしかなく、これらの光記録媒体でより大きな記憶容量を得るためには、両面から再生する構造にする必要があった。その理由は、片面２層記録再生タイプの光記録媒体は、記録層が２層あるため、奥の記録層に焦点を結ぶように光学ピックアップから書き込み用レーザ光を照射して信号を記録するとき、第１の記録層がレーザー光を減衰させるために、第２の記録層の記録に必要な光吸収と光反射が両立できないという問題があったからである。
また、特許文献１には、記録時に有機色素からなる２つの記録層に光記録媒体の片面から書き込みを行い、再生時にも２つの記録層に光記録媒体の片面から読み込みを行うことを目的とする発明が提案されている。しかし、この発明は従来の基板面入射記録構成と記録膜面入射構成の２種の基板を貼り付ける構成に留まっている上に、実際に２つの記録層に記録再生を行ったデータは示されていない。本発明者等の検討によれば、上記構成を採用しても実用可能な記録再生を行うことはできず、前述の第２の記録層の光吸収・反射に関する問題を解決できない。
【０００５】
【特許文献１】
特開平１１−６６６２２号公報
【０００６】
【発明が解決しようとする課題】
本発明は、上記問題点を解消した、第２の記録層からも良好な記録信号特性が得られる、片面２層記録再生タイプの光記録媒体の提供を目的とする。
【０００７】
【課題を解決するための手段】
上記課題は、次の１）〜４）の発明によって解決される。
１）  表面に有機色素を主成分とする第１の記録層、第１の反射層を順次形成した案内溝を有する第１の基板と、表面に第２の反射層、有機色素を主成分とする第２の記録層、無機保護層を順次形成した案内溝を有する第２の基板とを、有機透明中間層を介して、基板表面を外側にして貼り合わせ、第１の基板表面側から、第１及び第２の記録層に形成した信号情報の記録再生を行う光記録媒体であって、第２の基板の案内溝の深さが２００〜６００Åであり、第２の記録層の光吸収スペクトルの最大吸収波長が５８０〜６２０ｎｍ、最大吸収波長での吸光度（Ａｂｓｏｒｐｔｉｏｎ）が１．５〜２．０であることを特徴とする光記録媒体。
２）  第２の記録層の膜厚を第１の記録層の膜厚の１．５〜２．５倍としたことを特徴とする１）記載の光記録媒体。
３）  第２の反射層の膜厚を第１の反射層の膜厚の５倍以上としたことを特徴とする１）又は２）記載の光記録媒体。
４）  第２の反射層の熱伝導度を第１の反射層の熱伝導度よりも高くしたことを特徴とする１）又は２）記載の光記録媒体。
【０００８】
以下、上記本発明について詳しく説明する。
本発明は、少なくともＤＶＤ用レーザー光波長（約６５０ｎｍ）において記録再生を行うことができるように、第２の記録層の光吸収スペクトルの最大吸収波長が５８０〜６２０ｎｍの範囲内に来るような記録材料を選択し、第２の記録層の膜厚を、該最大吸収波長での吸光度が１．５〜２．０となるように制御し、第２の記録層を変形し難い無機材料からなる層（第２の反射層と無機保護層）の間に配置して記録マーク形状を整えると共に、第２の基板の案内溝の深さを２００〜６００Åとすることにより、片面２層記録再生を可能にした点に特徴がある。吸光度が１．５未満では、良好な変調度が得られず、２．０を超えるとジッタが悪くなってしまうので問題がある。
本発明の光記録媒体の構成例を図３に示す。
図３において、１は第１の基板、２は第２の基板、３は第１の記録層、４は第２の記録層、５は有機透明中間層、６は第１の反射層、７は第２の反射層、８は無機保護層であり、第１の基板面側から光により記録再生が行われる。
なお、説明の都合上、第１の基板、第１の記録層、第１の反射層を併せた構成を第１の情報基板、第２の基板、第２の記録層、第２の反射層、無機保護層を併せた構成を第２の情報基板と言うことにする。
また、上記層構成は一例であって、必要に応じて下引き層、Ａｇ反射層の硫化防止層、平滑化層、酸化防止層等を設けてもよい。
【０００９】
＜動作＞
本発明では、第１の記録層を有する第１の情報基板については、第１の基板上に形成する第１の記録層、第１の反射層を第２の基板と貼り合わせた従来の単一記録層媒体（ＤＶＤ＋Ｒなど）と同様の構成とすることにより、第１の記録層両界面の多重干渉効果とマーク形成時の基板変形により反射率と記録信号変調度（コントラスト）を得る。
更に、第２の記録層を有する第２の情報基板については、基板溝形状と第２の記録層の光吸収特性により、反射率と記録信号変調度（コントラスト）を得ると共に、第２の記録層を変形し難い無機材料からなる層（第２の反射層と無機保護層）の間に配置することで記録マーク形状を整える。
このような効果を得るためには、第２の記録層の膜厚を第１の記録層の膜厚の１．５〜２．５倍にすることが好ましい。記録層の膜厚差がこの範囲を外れると、記録マークの広がり易さが異なることにより、同じ記録ストラテジ（記録レーザーの発光パルスパターン）で２つの記録層に記録することが容易でなくなる。
なお、記録層の成膜方法は、塗布溶媒に溶解した色素をスピンコートする方法が一般的であり、案内溝を形成した基板上に成膜した場合は、溝部と溝間部で色素膜厚差が生じる。本発明における色素膜厚とは溝部と溝間部トータルでの色素膜厚を言う。その値は吸光度（Ａｂｓｏｒｐｔｉｏｎ）と吸光係数から容易に換算できる。
【００１０】
案内溝を形成した第１の基板上の層構成を図４に示す。第１の記録層に形成される記録マーク９は、第１の基板の溝部１０に形成される。
一方、案内溝を形成した第２の基板上の層構成を図５に示す。第２の記録層に形成される記録マーク９は、第２の基板の溝間部１１に形成される。
更に好ましいのは、第２の反射層の反射強度を高くする目的で、第２の反射層膜厚を、第１の反射層膜厚に対して５倍以上とする構成である。色素膜厚が厚いと熱伝導が悪くなり記録マークが広がり難くなる。例えば前記のように、第２の記録層の膜厚を、第１の記録層の膜厚の１．５〜２．５倍とした場合、第２の記録層では第１の記録層に比べて記録マークが広がり難い。そこで、第２の記録層に接する第２の反射層の膜厚を第１の反射層の膜厚よりも厚くすることにより、第１と第２の記録層のマークの広がりを揃えることができる。なお、上記倍率の上限は特に無いが、ある程度以上厚くなると反射強度が飽和状態になるので、５倍以上で且つ製造上の無駄を生じないような適度の倍率を選択すればよい。
また、第２の反射層の熱伝導度を第１の反射層の熱伝導度よりも高くすること、即ち、第２の反射層材料として第１の反射層材料よりも熱伝導度の高い材料を用いることによっても同様の効果が得られる。
【００１１】
本発明の光記録媒体への記録方法としては、従来のＤＶＤ＋Ｒ、ＤＶＤ−Ｒと同様のマーク長変調記録が採用できるが、マークを形成するための記録ストラテジ、即ち、記録レーザーの発光パルスは、第２の記録層と第１の記録層で変えることが好ましい。前述のようにマークの広がりが各記録層で異なるためである。具体的には、同一長さの信号マークを形成するための記録レーザー発光パルス時間を、以下の関係とすることが好ましい。
Ｗｓ２＞Ｗｓ１
Ｗｓ２：第２の記録層に最短マーク長の信号を形成するための記録レーザー発光パルス時間
Ｗｓ１：第１の記録層に最短マーク長の信号を形成するための記録レーザー発光パルス時間
【００１２】
更に、ＤＶＤ＋Ｒでは１４Ｔなど特に長い信号マークについて、１つの信号マークを複数個の発光パルスで記録レーザー照射する、いわゆるマルチパルス記録ストラテジが採用されており、本発明でもこの方法を用いることが好ましい。マルチパルス記録を行う場合には、第２の記録層に記録する際のマルチパルス幅を、第１の記録層に記録する際のマルチパルス幅よりも短くすることが好ましい。
また、これらの記録条件に関する情報を予め案内溝に記録しておくことにより、ドライブでの記録条件設定が容易となる。即ち、ドライブで媒体に記録する際に前記記録条件情報を読み出し、記録条件設定することにより、記録条件ずれによるエラーのない記録が可能となる。
【００１３】
なお、図４、図５に示したように、第１と第２の基板に形成する溝形状は同一ではない。４．７ＧＢ、０．７４μｍピッチのＤＶＤ＋Ｒ、ＤＶＤ−Ｒの場合、第１の基板溝形状は、溝深さ１０００〜２０００Å、溝幅（底幅）０．２〜０．３μｍが好ましい。図４に示したようにスピンコート成膜の場合には溝内に色素が充填される傾向があるために、色素記録層と反射層の界面形状はこの充填量と基板溝形状により決定され、界面反射を利用するには、上記の範囲が適しているからである。
一方、第２の基板溝形状は、溝深さ２００〜６００Åとする必要があり、溝幅は０．２〜０．４μｍが好ましい。図５に示したように色素記録層と反射層の界面形状は基板溝形状で決定され、界面反射を利用するには、上記の範囲が適しているからである。
第１、第２の基板の何れも、上記溝形状範囲よりも溝深さが深いと反射率が低下し易く、また、上記溝形状範囲よりも溝深さが浅いか、又は溝幅が上記溝形状範囲を外れると形成する記録マークの形状が揃い難くなり、ジッターが増加し易い。
好ましい色素膜厚は、第１の記録層（溝部）で４００〜１０００Åであり、第２の記録層（溝間部）で６００〜２５００Åである。色素膜厚がこの範囲よりも薄いと信号変調度（コントラスト）を得難く、反対に厚いとマークの形状が揃い難くなり、ジッターが増加し易いためである。
【００１４】
＜構成＞
以下、本発明の光記録媒体に用いる材料について具体的に説明する。
本発明の光記録媒体は、ＤＶＤ＋Ｒ、ＣＤ−Ｒと同様に記録層両界面の多重干渉効果により、高反射率を得る構成となっており、記録層としては記録再生波長において屈折率ｎが大きく、吸収係数ｋが比較的小さい光学特性が必要である。好ましい範囲は、ｎ＞２、０．０３＜ｋ＜０．２である。このような光学特性は色素膜の光吸収帯の長波長端部の特性を利用することにより得られる。
図１に色素記録層の光吸収スペクトルを示す。
第１、第２の記録層として用いることができる材料の例としては、シアニン系色素、フタロシアニン系色素、ピリリウム系・チオピリリウム系色素、アズレニウム系色素、スクアリリウム系色素、アゾ系色素、ホルマザンキレート系色素、Ｎｉ、Ｃｒなどの金属錯塩系色素、ナフトキノン系・アントラキノン系色素、インドフェノール系色素、インドアニリン系色素、トリフェニルメタン系色素、トリアリルメタン系色素、アミニウム系・ジインモニウム系色素及びニトロソ化合物を挙げることができる。
中でも、膜の光吸収スペクトルの最大吸収波長が５８０〜６２０ｎｍにあり、ＤＶＤ用レーザー光波長（約６５０ｎｍ）において所望の光学特性が得易い色素化合物としては、溶剤塗布による成膜性、光学特性の調整のし易さから、テトラアザポルフィラジン色素、シアニン色素、アゾ色素、スクアリリウム色素から選ばれる少なくとも１種が好ましい。
なお、有機色素を主成分とするとは、良好な記録再生特性を確保するのに十分な量の色素を用いることを意味するが、通常は必要に応じて添加するバインダーや安定剤などの添加剤を除き、色素のみからなる記録層とする。
【００１５】
本発明において使用する基板の材料は、従来の光記録媒体の基板に用いられている各種の材料から任意に選択することができる。
材料の例としては、ポリメチルメタクリレートのようなアクリル樹脂、ポリ塩化ビニルや塩化ビニル共重合体等の塩化ビニル系樹脂、エポキシ樹脂、ポリカーボネート樹脂、アモルファスポリオレフィン樹脂、ポリエステル樹脂、ソーダ石灰ガラス等のガラス及びセラミックスを挙げることができる。中でも、寸法安定性、透明性及び平面性などの点から、ポリメチルメタクリレート樹脂、ポリカーボネート樹脂、エポキシ樹脂、アモルファスポリオレフィン樹脂、ポリエステル樹脂及びガラスなどが好ましく、特に成形のし易さからポリカーボネート樹脂が最も好ましい。
【００１６】
本発明の第１、第２の反射層材料には、レーザー光波長に対する反射率が高い物質が用いられ、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｃａ、Ｉｎ、Ｓｉ、Ｇｅ、Ｔｅ、Ｐｂ、Ｐｏ、Ｓｎ、Ｓｉ、ＳｉＣなどの金属及び半金属を挙げることができる。中でも好ましいのは反射率の高いＡｕ、Ａｇ、Ａｌである。これらは単独で用いても、二種以上の組合せで或いは合金として用いてもよい。
第１の反射層の層厚は５０〜１０００Å、第２の反射層の膜厚は１０００〜５０００Åの範囲が好ましい。第１と第２の反射層材料が同一の場合は、前述したように膜厚差を付けることが好ましい。更に、第１の記録層の上に反射層を形成する場合は、光透過率が４０％以上になるように膜厚を調整する必要がある。
また反射層の化学的・物理的保護のために保護層を設けても良い。保護層材料としては紫外線硬化樹脂などを用いることができる。
【００１７】
第２の記録層と有機透明中間層の間には、第２の記録層を化学的及び物理的に保護する目的で無機保護層が設けられる。
無機保護層に用いられる材料の例としては、ＳｉＯ、ＳｉＯ２、ＭｇＦ２、ＳｎＯ２、ＺｎＳ、ＺｎＳ−ＳｉＯ２等の光透過性が高い無機物質を挙げることができる。特に好ましいのは、結晶性が低く屈折率が高いＺｎＳ−ＳｉＯ２である。
保護層の層厚は１００Å〜２０００μｍの範囲とする
有機透明中間層は接着層を兼ねることが好ましく、既存のアクリレート系、エポキシ系、ウレタン系の紫外線硬化型又は熱硬化型接着剤等が使用できる。更に、透明シートにより貼り合わせる方法でも良い。
【００１８】
次に、本発明の光記録媒体の製造方法について説明する。
表面にグルーブ及び／又はピットが形成された第１の基板上に第１の記録層を塗布成膜手段により形成し、更にその上に反射層を真空成膜手段により設けて第１の情報基板を製造する。次に、表面にグルーブ及び／又はピットが形成された第２の基板上に反射層を真空成膜手段により形成し、更にその上に第２の記録層を塗布成膜手段により形成した後、無機保護層を真空成膜手段により形成して第２の情報基板を製造する。次いで、第１、第２の情報基板を接着剤からなる有機透明中間層を介して貼り合わせることにより容易に製造できる。
即ち、上記製造方法は、次の（イ）〜（ヘ）の工程からなる。
＜第１の情報基板の製造＞
（イ）  表面にグルーブ及び／又はピットが形成されている第１の基板上に、色素を主成分とする第１の記録層を塗布成膜手段により設ける工程。
（ロ）  第１の記録層上に反射層を真空成膜手段により設ける工程。
＜第２の情報基板の製造＞
（ハ）  表面にグルーブ及び／又はピットが形成されている第２の基板上に、反射層を真空成膜手段により設ける工程。
（ニ）  反射層上に色素を主成分とする第２の記録層を塗布成膜手段により設ける工程。
（ホ）  第２の記録層上に無機保護層を真空成膜手段により設ける工程。
＜貼り合わせ工程＞
（ヘ）  第１の情報基板と第２の情報基板を接着層を介して貼り合せる工程。
【００１９】
＜記録層形成工程＞
本発明では、通常、色素化合物を主成分とする記録層を塗布成膜手段により設ける。即ち、前述した有機色素化合物を溶媒に溶解した塗布液を基板上にコートすることにより記録層を形成する。この塗布液を調整するための溶媒としては、公知の有機溶媒（例えばアルコール、セロソルブ、ハロゲン化炭素、ケトン、エーテル等）を使用することができる。また、コート方法としては、光吸収層の濃度、粘度、溶剤の乾燥温度を調節することにより膜厚を制御できるため、スピンコート法が望ましい。
＜反射層形成工程＞
本発明では、通常、反射層を真空成膜手段により設ける。即ち、前述した光反射性物質を、例えば蒸着、スパッタリング又はイオンプレーティングすることにより反射層を形成する。
＜無機保護層形成工程＞
本発明では、通常、第２の記録層上に無機保護層を真空成膜手段により設ける。即ち、前述した無機保護層材料を、例えば蒸着、スパッタリング又はイオンプレーティングすることにより無機保護層を形成する。
＜貼り合わせ工程＞
本発明では、第１と第２の情報基板を、接着層を介して貼り合わせる。即ち、前述した無機保護層の表面に接着剤を滴下し、第１の情報基板を上から被せると共に接着剤を均一に広げた後、紫外線照射により硬化させる。
【００２０】
【実施例】
以下、実施例及び比較例により本発明を更に具体的に説明するが、本発明はこれらの実施例により限定されるものではない。
【００２１】
＜実施例１＞
深さ約１５００Å、溝幅約０．２５μｍ、トラックピッチ０．７４μｍの案内溝凸凹パターンを有する直径１２０ｍｍ、厚さ０．５８ｍｍのポリカーボネート基板（第１の基板）上に、下記〔化１〕で表される構造式のスクアリリウム色素化合物を２，２，３，３−テトラフルオルプロパノールに溶解した塗布液をスピンコートすることにより、膜厚約６００Åの第１の記録層を設けた。
この第１の記録層の光吸収スペクトルは図６に示す通りであり、最大吸収波長は６０９ｎｍ、最大吸収波長での吸光度（Ａｂｓ）は０．９であった。
次に、第１の記録層の上に、Ａｒをスパッタガスとしてスパッタ法によりＡｇを約２００Åの厚さに設けて第１の反射層を形成し、第１の情報基板を得た。
一方、深さ約２００Å、溝幅約０．２５μｍ、トラックピッチ０．７４μｍの案内溝凸凹パターンを有する直径１２０ｍｍ、厚さ０．５８ｍｍのポリカーボネート基板（第２の基板）上に、Ａｒをスパッタガスとして、スパッタ法によりＡｇを約１２００Åの厚さに設け第２の反射層を形成した。
次に、この反射層上に、下記〔化１〕で表される構造式のスクアリリウム色素化合物を吸光度が１．６となるように膜厚を調製しつつスピンコート成膜し（最大吸収波長は６０９ｎｍ）、更にその上にＡｒをスパッタガスとして、スパッタ法によりＺｎＳ−ＳｉＯ２を約１５００Åの厚さに設けて無機保護層を形成し、第２の情報基板を得た。
次いで、第１の情報基板と第２の情報基板を、紫外線硬化型接着剤（日本化薬製  ＫＡＲＡＹＡＤ  ＤＶＤ００３）で貼り合わせ、図３に示す層構成の光記録媒体を得た。
【化１】
2004348880.tif 000003
上記光記録媒体に対し、ＤＶＤ用評価装置（パルステック社製ＤＤＵ１０００、波長：６５７ｎｍ、ＮＡ：０．６５）を用いて、線速度８．５ｍ／ｓの条件でＤＶＤ（８−１６）信号を記録し、３．４９ｍ／ｓの線速度で再生評価を行ったところ、ＤＶＤ−ＲＯＭ規格を満足する結果が得られた（表１参照）。
なお、記録ストラテジは（ｎ−２）Ｔのマルチパルス方式とし、マルチパルス幅を１０／１６とした。
【表１】
2004348880.tif 000004
【００２２】
＜実施例２＞
色素を、下記〔化２〕で表される構造式のスクアリリウム色素化合物に変えた点以外は、実施例１と同様にして本発明の光記録媒体を作成し、実施例１と同様な評価を行ったところ、実施例１と同様に良好な結果が得られた（表２参照）。
この光記録媒体の記録層の光吸収スペクトルは図７に示す通りであり、最大吸収波長は６００ｎｍであった。
【化２】
2004348880.tif 000005
【表２】
2004348880.tif 000006
【００２３】
＜実施例３＞
第２の記録層の吸光度（Ａｂｓ）が、１．４〜２．１となるように膜厚を変更した点以外は、実施例１と同様にして本発明の光記録媒体を作成し、実施例１と同様にして第２の記録層の変調度を評価したところ、図８に示すように、１．５以上の吸光度において６０％以上の良好な変調度が得られた。
【００２４】
＜実施例４＞
第２の基板の溝深さを６００Åとした点以外は、実施例１と同様にして本発明の光記録媒体を作成し、実施例１と同様にして第２の記録層の反射率を評価したところ、１８％であった。
【００２５】
＜実施例５＞
第２の基板の溝深さを２００Åとした点以外は、実施例１と同様にして本発明の光記録媒体を作成し、実施例１と同様にして第２の記録層のジッターを評価したところ、８％であった。
【００２６】
＜比較例１＞
色素を、上記〔化２〕で表される構造式のスクアリリウム色素化合物に変え、第２の基板の溝深さを８００Åとした点以外は実施例１と同様にして光記録媒体を作成し、実施例１と同様にして第２の記録層の反射率を評価したところ、１５％であった。
【００２７】
【発明の効果】
本発明１によれば、片面側から第１、第２の記録層の記録再生が可能な光記録媒体を提供できる。
本発明２〜４によれば、第１の記録層と第２の記録層を同様の記録ストラテジパターンで記録することが可能な光記録媒体を提供できる。
【図面の簡単な説明】
【図１】色素記録層の光吸収スペクトルを示す図。
【図２】２層の記録層を有する読み出し専用ＤＶＤの構造を示す断面図。
【図３】本発明の光記録媒体の構成例を示す図。
【図４】案内溝を形成した第１の基板上での層構成を示す図。
【図５】案内溝を形成した第２の基板上での層構成を示す図。
【図６】実施例１の記録層の光吸収スペクトルを示す図。
【図７】実施例２の記録層の光吸収スペクトルを示す図。
【図８】実施例３の第２の記録層の変調度を示す図。
【符号の説明】
１  第１の基板
２  第２の基板
３  第１の記録層
４  第２の記録層
５  有機透明中間層
５′  透明中間層
６  第１の反射層
７  第２の反射層
８  無機保護層
９  記録マーク
１０  基板の溝部
１１  基板の溝間部
【図１】
2004348880.tif 000007
【図２】
2004348880.tif 000008
【図３】
2004348880.tif 000009
【図４】
2004348880.tif 000010
【図５】
2004348880.tif 000011
【図６】
2004348880.tif 000012
【図７】
2004348880.tif 000013
【図８】
2004348880.tif 000014